(57)【要約】  本発明は、排ガス後処理用のハニカム体と、排ガス後処理用のハニカム体を製造する方法とに関する。ハニカム体（１）は、ケーシング（２）と、多数の通路（４）を有するハニカム構造（３）と、を備え、ハニカム構造（３）は、少なくとも部分的に構造化された少なくとも１つの層（５）と、少なくとも１つの平滑層（６）とを有して形成されており、ハニカム構造（３）の横断面（７）は、複数の半径方向のゾーン（８，９）を有し、少なくとも１つの平滑層（６）は、ハニカム構造（３）の少なくとも１つの軸方向の区間（１０）において、内側の半径方向のゾーン（８）における第１のセル密度（１１）が、外側の半径方向のゾーン（９）における第２のセル密度（１２）と比較して高くなるように構成され、かつポジショニングされている。
2019527620.tif 000002
【特許請求の範囲】
【請求項１】
排ガス後処理用のハニカム体（１）であって、
ケーシング（２）と、
多数の通路（４）を有するハニカム構造（３）と、
を備え、
前記ハニカム構造（３）は、少なくとも部分的に構造化された少なくとも１つの層（５）と、少なくとも１つの平滑層（６）とを有して形成されており、
前記ハニカム構造（３）の横断面（７）は、複数の半径方向のゾーン（８，９）を有し、
前記少なくとも１つの平滑層（６）は、前記ハニカム構造（３）の少なくとも１つの軸方向の区間（１０）において、内側の半径方向のゾーン（８）における第１のセル密度（１１）が、外側の半径方向のゾーン（９）における第２のセル密度（１２）と比較して高くなるように構成され、かつポジショニングされている、
排ガス後処理用のハニカム体。
【請求項２】
前記少なくとも１つの平滑層（６）は、前記内側の半径方向のゾーン（８）にのみ設けられている、請求項１記載のハニカム体。
【請求項３】
前記少なくとも１つの平滑層（６）の平滑層長さ（１３）は、前記外側の半径方向のゾーン（９）において、前記内側の半径方向のゾーン（８）における長さよりも短い、請求項１記載のハニカム体。
【請求項４】
前記平滑層長さ（１３）は、半径方向外側に向かって減少する、請求項３記載のハニカム体。
【請求項５】
前記少なくとも１つの平滑層（６）は、前記外側の半径方向のゾーン（９）に少なくとも１つの切欠き（１４）を有し、前記切欠き（１４）の切欠き長さ（１５）は、半径方向外側に向かって増加する、請求項１記載のハニカム体。
【請求項６】
前記少なくとも１つの平滑層（６）は、前記外側の半径方向のゾーン（９）に多数の穴（１６）を有し、前記穴（１６）の少なくとも穴サイズ（２８）または穴密度（２９）は、半径方向外側に向かって増加する、請求項１記載のハニカム体。
【請求項７】
前記少なくとも１つの平滑層（６）の少なくとも第１のエッジ（１７）または第２のエッジ（１８）は、最大値（２０）を前記内側の半径方向のゾーン（８）の領域に有するとともに、最小値（２１）を前記外側の半径方向のゾーン（９）の領域に有するプロファイル（１９）を有する、請求項１記載のハニカム体。
【請求項８】
前記通路（４）は、前記ハニカム体（１）の第１の端面（２２）から前記ハニカム体（１）の第２の端面（２３）へと延在し、前記通路（４）は、前記ハニカム体（１）の中心軸線（２４）に対して斜めに延びる、請求項１から７までのいずれか１項記載のハニカム体。
【請求項９】
前記ハニカム体（１）は、円錐形に形成されている、請求項１から８までのいずれか１項記載のハニカム体。
【請求項１０】
排ガス後処理用のハニカム体（１）を製造する方法であって、
前記ハニカム体（１）は、少なくともケーシング（２）と、多数の通路（４）を有するハニカム構造（３）とを有し、前記ハニカム構造（３）の横断面（７）は、複数の半径方向のゾーン（８，９）を有する、方法において、
ａ）少なくとも部分的に構造化された少なくとも１つの層（５）を用意し、
ｂ）少なくとも１つの平滑層（６）を用意し、
ｃ）前記ハニカム構造（３）を形成するように前記層（５，６）を配置し、かつ曲成し、
ｄ）前記ハニカム構造（３）を前記ケーシング（２）内に嵌め込み、
ｅ）前記ハニカム構造（３）を前記ケーシング（２）に結合する、
ステップを少なくとも備え、
前記ハニカム構造（３）の少なくとも１つの軸方向の区間（１０）において、内側の半径方向のゾーン（８）における第１のセル密度（１１）が、外側の半径方向のゾーン（９）における第２のセル密度（１２）と比較して高くなるように、前記少なくとも１つの平滑層（６）を構成し、かつポジショニングする、
排ガス後処理用のハニカム体を製造する方法。
【発明の詳細な説明】
【技術分野】
【０００１】
本発明は、排ガス後処理用のハニカム体と、排ガス後処理用のハニカム体を製造する方法とに関する。ハニカム体は、触媒担体本体として移動型の内燃機関の排ガス装置内に装入または排ガス装置内で使用することができる。このようなハニカム体は、特に大きな表面を提供し、その表面上に触媒活性を有する材料が、ポジショニングされ、ハニカム体を貫流する排ガスと接触させられる。本発明は、特に自動車における排ガス浄化に使用される。
【背景技術】
【０００２】
既に多数の種々異なる構成の排ガス後処理用のハニカム体が公知である。基本的には、セラミックからなるハニカム体と、金属からなるハニカム体とで区別される。比較的簡単な製造と、比較的薄い壁厚さ、ひいては単位体積あたりの比較的大きな表面を提供する可能性とに基づいて、特に金属のハニカム体が、冒頭で挙げた目的のためには好適である。このようなハニカム体は、平滑なかつ／または構造化された金属の層または薄板シートにより構成されていることができる。これらの金属の層は、積層され、巻回されかつ／または曲成され、最終的にハニカム体のケーシング内に配置されることができ、その結果、排ガスが貫流可能な多数の通路が形成されている。その際、通路は、例えば直線状に、曲成されてかつ／または斜めに、このようなハニカム体の端面間に延在することができる。
【０００３】
排ガスをハニカム体の内壁またはそこに配置される触媒コーティングにできる限り緊密に接触させる目的で、ハニカム体を通る排ガスの層流を減じる手段が既に提案されている。例えば開口を通路壁内に設けてもよく、その結果、互いに連通する通路が形成される。同じく、通路内での適切な流動偏向、通路間の圧力差等を実現すべく、通路内に偏向構造、案内羽根等を設けることも公知である。しかし、その際に考慮すべきことは、場合によってはハニカム体内の排ガス流動の強められた偏向により、ハニカム体にわたる圧力損失も高まることである。このことは、内燃機関の出力損失に至らしめることがある。それというのも、これにより形成されるせき止め圧力が、内燃機関からの排ガスの排出を妨げてしまうことがあるからである。
【０００４】
まさに自動車製造に際しては、別の要求がこのようなハニカム体またはその製造に課される。そして、特に焦点となるのは、製造をできる限り低コストかつ簡単なものにすることである。さらに、このようなハニカム体は、移動型の排ガス系内でかなりの熱的かつ／または動的な交番負荷に曝されているため、ここでも、これらの条件下でのこのようなハニカム体の耐久性に特に高い要求が課されることについても考慮すべきである。
【０００５】
加えて、特にハニカム体の特定の使用領域では、例えばハニカム体が排ガス経路内の偏向部の下流および／または排ガス管路の湾曲部の下流に配置されているとき、ハニカム体への不均一もしくは非一様な吹き付けは、回避できないか、または比較的高い手間もしくはコストを要してのみ回避することができる。このことは、通例、このようなハニカム体が一様には貫流され得ないため、ハニカム体を理想的には使用できないことにつながる。例えば、この種の不均一な吹き付けの場合、特に、場合によっては存在する触媒コーティングを完全にはかつ／または理想的には排ガスと接触させることができないため、かつ／または場合によってはハニカム体の、分離機能を具備して構成された個々のまたは複数の通路が十分には貫流されないため、ハニカム体の浄化作用が減じられてしまうことがある。
【発明の概要】
【発明が解決しようとする課題】
【０００６】
このことから出発して、本発明の課題は、従来技術に関して述べた問題を少なくとも部分的に解決することである。とりわけ、特に排ガス装置内でのハニカム体の不利な組み込み状況でも、ハニカム体のできる限り一様なまたはより一様な貫流を可能にする、排ガス後処理用のハニカム体と、排ガス後処理用のハニカム体を製造する方法とを提供する。加えて、ハニカム体は、できる限り簡単かつ低コストに製造可能であることが望ましい。
【課題を解決するための手段】
【０００７】
これには、独立請求項の特徴によって特徴付けられた装置または方法が寄与する。別の有利な構成は、従属請求項に記載されている。付言すると、従属請求項に個々に記載の特徴は、任意の技術的に有意義な形式で互いに組み合わされてもよく、本発明の別の構成を規定する。さらに、特許請求の範囲に記載の特徴を明細書において詳しく特定するとともに、説明し、そこでは本発明のさらなる好ましい構成を示す。
【０００８】
排ガス後処理用のハニカム体は、ケーシングと、多数の（貫流可能な）通路を有するハニカム構造とを備え、ハニカム構造は、少なくとも部分的に構造化された少なくとも１つの特に金属の層と、少なくとも１つの特に金属の平滑層とを有して形成されている。ハニカム構造の１つの（または少なくとも１つの特定）横断面は、複数の半径方向のゾーンを有し、少なくとも１つの平滑層は、ハニカム構造の少なくとも１つの軸方向の区間において、内側の半径方向のゾーンにおける第１のセル密度が、外側の半径方向のゾーンにおける第２のセル密度と比較して高くなるように構成され、かつポジショニングされている。このことは、換言すれば、ハニカム構造の少なくとも１つの軸方向の区間におけるハニカム構造の横断面が、複数の（特徴の異なる）半径方向のゾーンを有し、（少なくとも１つの軸方向の区間において）内側の半径方向のゾーンに、外側の半径方向のゾーンにおける第２のセル密度よりも高い第１のセル密度が提供されるように、少なくとも１つの平滑層が構成され、かつポジショニングされていることを特に意味している。
【０００９】
提案するハニカム体は、特に自動車の内燃機関の排ガスを後処理するために用いられる。提案するハニカム体は、特に半径方向で変化する／異なっているまたは可変の／変わり得る流動抵抗を有している。提案するハニカム体と、以下でさらに提案する方法とは、特に、ハニカム体の流動抵抗が、外側の半径方向のゾーンにおいて比較的低いセル密度に基づいて（適切に）減じられているため、特に排ガス装置内でのハニカム体の不利な組み込み状況でも、ハニカム体の一様なまたはより一様な貫流を有利な形式で実現する。セル密度の異なる複数の半径方向のゾーンを有したハニカム構造の構成にもかかわらず、ハニカム体は、特に、異なるセル密度が（専ら）平滑層の構成およびポジショニングにより調整可能であるため、有利な形式で比較的簡単かつ低コストに製造可能である。加えて、少なくとも部分的に構造化された１つの層の隣接する領域同士および／または隣接する少なくとも部分的に構造化された複数の層同士が嵌り合うことは、平滑層によって防止し得るので、少なくとも部分的に構造化された少なくとも１つの層を保持する付加的な支持構造は、必ずしも必要でない。さらに、ハニカム体を製造する既存の工具が使用可能である。それというのも、そこでは、特にこの種の層セットを曲成する巻回工程を技術的に簡単に適合させることができるからである。
【００１０】
ハニカム体は、基本的には、様々な形状、特に円形、オーバル、多角形またはこれに類する形の横断面を有していてもよい。しばしば、このようなハニカム体は、管類似のケーシングを備えて形成される。その際、排ガスは、運転中、通例、ハニカム体の第１の端面を介して流入し、ハニカム体の第２の端面を介して再流出する。好ましくは互いに略平行に配置される端面は、通例、ハニカム体の中心軸線方向でのハニカム体の（軸方向の）長さを規定する。この中心軸線は、両端面を通り、特に少なくとも一方の端面、好ましくは両方の端面に対して垂直にかつ中央に配置されている。
【００１１】
ハニカム体は、少なくとも部分的に構造化された少なくとも１つの（金属の）層を備えている。その際、１つの（単一の）層が、平滑な区間と、構造化された区間とを、またはそれぞれ異なる構造化が施された複数の区間を有していてもよい。その際、少なくとも部分的に構造化された（金属の）層の構造は、好ましくは、長さ全体にわたって、つまり第１の端面と第２の端面との間に形成されている。少なくとも部分的に構造化された（金属の）層の構造は、特に第１の端面から第２の端面へと延在する凸部および凹部により形成されている。凸部および凹部は、例えば層内に押し込み加工されている。凸部および凹部は、横断面で見て正弦波、ジグザグ形またはこれに類する形態を形成してもよい。好ましくは、少なくとも部分的に構造化された少なくとも１つの層と、少なくとも１つの平滑層とは、ハニカム体の（軸方向の）長さ全体にわたって延在している。通路またはその横断面は、（専ら）構造化された層と平滑な層との領域によって画定されていることができる。
【００１２】
ハニカム構造の１つの横断面は、それぞれ異なるセル密度を有する複数の半径方向のゾーンを有している。ハニカム構造の、特に中心軸線に沿ってかつ／または軸方向で互いに間隔を置いた複数の横断面が、それぞれ異なるセル密度を有する複数の半径方向のゾーンを有していることもある。ハニカム構造のこの横断面またはここで見たようなこれらの横断面は、それぞれ、特にハニカム体の中心軸線に対して直交するように方向付けられた横断面の平面内に位置している。「軸方向」および「半径方向」なる概念は、ここでは、特に断りのない限り、ハニカム体の中心軸線に関する。
【００１３】
少なくとも１つの平滑層は、ハニカム構造の少なくとも１つの軸方向の区間において、内側の半径方向のゾーンにおける第１のセル密度が、外側の半径方向のゾーンにおける第２のセル密度と比較して高くなるように構成され、かつポジショニングされている。好ましくは、特に中心軸線に沿ってかつ／または軸方向で互いに間隔を置いた複数の軸方向の区間に、セル密度の異なる複数の半径方向のゾーンがハニカム構造内に設けられている。さらに好ましくは、少なくとも１つの軸方向の区間が、ハニカム体の少なくとも第１の端面または第２の端面に対して間隔を置いている。好ましくは、半径方向のゾーンは、ハニカム構造の軸方向の長さ（全体）に沿って延在している。
【００１４】
好ましくは、第１のセル密度に対する第２のセル密度の比は、０．１ないし０．７の範囲、特に好ましくは、０．２５ないし０．６の範囲内にある。好ましくは、第１のセル密度は、３００ないし１０００ｃｐｓｉ（平方インチあたりのセル数）の範囲、特に４００ないし８００ｃｐｓｉの範囲内にある。さらに好ましくは、第２のセル密度は、１００ないし６００ｃｐｓｉの範囲、特に１００ないし４００ｃｐｓｉの範囲内にある。
【００１５】
好ましくは、複数の外側の半径方向のゾーン、特にそれぞれ異なるセル密度を有する複数の外側の半径方向のゾーンが設けられており、これらの外側の半径方向のゾーンにおけるセル密度は、それぞれ、内側の半径方向のゾーンにおけるセル密度よりも小さい。単数または複数の外側の半径方向のゾーンは、特に、内側の半径方向のゾーンを少なくとも部分的に、好ましくは完全に包囲するように配置されている。好ましくは、内側の半径方向のゾーンは、ハニカム体の中心軸線の領域にまたはハニカム体の中心軸線の周りに配置されている。さらに好ましくは、外側の半径方向のゾーンは、ケーシングの領域にまたはケーシングに接するように配置されている。
【００１６】
内側の半径方向のゾーンは、様々な形状、特に円形、オーバル、多角形またはこれに類する形の横断面を有していてもよい。好ましくは、内側の半径方向のゾーンは、少なくとも５０ｃｍ２（平方センチメートル）の大きさを有している。好ましくは、内側の半径方向のゾーンは、７０ないし８５ｃｍ２の範囲内の大きさを有している。外側の半径方向のゾーンは、少なくとも７０ｃｍ２の大きさを有していることができる。好ましくは、外側の半径方向のゾーンは、９０ないし１２０ｃｍ２の範囲内の大きさを有している。さらに好ましくは、内側の半径方向のゾーンおよび外側の半径方向のゾーンの（総）横断面積に対する、内側の半径方向のゾーンの（内側）横断面積の比は、０．３ないし０．６の範囲、特に０．４ないし０．５の範囲内にある。好ましくは、少なくとも内側の半径方向のゾーンまたは外側の半径方向のゾーンは、ハニカム体の中心軸線に対して同軸に配置されている。換言すれば、内側の半径方向のゾーンは、好ましくは、ハニカム構造の横断面に関して中央に配置されている。
【００１７】
好ましくは、少なくとも内側の半径方向のゾーンまたは外側の半径方向のゾーンは、少なくとも排ガス装置内でのハニカム体の組み込み状況に応じて、またはハニカム体に吹き付ける排ガス流動の吹き付けプロファイルに応じて配置されている。この場合、内側の半径方向のゾーンは、ハニカム体の中心軸線に対して偏心してポジショニングされていてもよい。例えばハニカム体が（直接的に）排ガス装置内の偏向部の下流および／または排ガス管路の湾曲部の下流に配置されているように、排ガス装置または排ガス管路内でのハニカム体の組み込み状況がなっている場合、ハニカム体に吹き付ける排ガス流動の流動プロファイルは、ハニカム体の中心軸線に対して偏心して配置される流動プロファイル最大値を有していることがある。流動（吹き付け）プロファイルは、流動（吹き付け）横断面にわたる流動速度の分布を示している。流動（吹き付け）プロファイル最大値は、特に最大の吹き付け速度の領域にある。好ましくは、内側の半径方向のゾーンは、ハニカム体の吹き付けに関して中央に、特にハニカム体に吹き付ける排ガス流動の流動（吹き付け）プロファイル最大値に関して中央に配置されている。特に好ましくは、内側の半径方向のゾーンは、内側の半径方向のゾーンの中央の領域が、ハニカム体に吹き付ける排ガス流動の流動（吹き付け）プロファイル最大値を覆うまたは流動（吹き付け）プロファイル最大値に重なるように配置されている。
【００１８】
提案する有利な一構成によれば、少なくとも１つのまたは各平滑層は、内側の半径方向のゾーンにのみ設けられている。好ましくは、少なくとも１つの平滑層は、ハニカム体の（軸方向の）長さ全体にわたって延在している。
【００１９】
提案する別の有利な一構成によれば、少なくとも１つの平滑層の平滑層長さは、外側の半径方向のゾーンにおいて、内側の半径方向のゾーンにおける長さよりも短い。平滑層長さは、ハニカム体の軸方向または長手方向での平滑層の延在寸法を表している。好ましくは、平滑層長さは、半径方向外側に向かって減少する。特に好ましくは、平滑層長さは、（半径方向）外側に向かって連続的に、特にリニアに減少する。さらに好ましくは、平滑層長さは、最大値を内側の半径方向のゾーンの領域に有するとともに、最小値を外側の半径方向のゾーンの領域に有している。好ましくは、平滑層は、菱形の形態で形成されており、特に菱形の互いに反対側に位置する２つの先端は、（半径方向）外側に向かっており、菱形の互いに反対側に位置する２つの別の先端は、ハニカム体の端面に向かっている。特に好ましくは、菱形の、ハニカム体の端面に向かっている先端は、それぞれ、内側の半径方向のゾーンの（半径方向で）中央の領域に位置している。好ましくは、少なくとも１つの平滑層は、ハニカム体の中央の軸方向の領域に相当する領域で（のみ）、完全に内側の半径方向のゾーンと外側の半径方向のゾーンとにわたって延在している。提案する別の有利な一構成によれば、少なくとも１つの平滑層は、外側の半径方向のゾーンに少なくとも１つの切欠きを有し、（同じ）切欠きの切欠き長さは、半径方向外側に向かって増加する。切欠き長さは、ハニカム体の軸方向または長手方向での切欠きの延在寸法を表している。好ましくは、切欠き長さは、（半径方向）外側に向かって連続的に、特にリニアに増加する。好ましくは、平滑層は、双三角形の形態で形成されており、特に双三角形の、互いに反対側に位置する２つの三角形底辺は、ハニカム体の端面に向かっており、双三角形の両三角形の側辺および／または先端は、ハニカム体の長さの中央の領域で集合するまたは結合されている。好ましくは、少なくとも１つの平滑層は、ハニカム体の第１の端面の領域および／またはハニカム体の第２の端面の領域で（のみ）、完全に内側の半径方向のゾーンと、外側の半径方向のゾーンとにわたって延在している。
【００２０】
提案する別の有利な一構成によれば、少なくとも１つの平滑層は、外側の半径方向のゾーンに多数の穴を有し、穴の少なくとも穴サイズまたは穴密度は、半径方向外側に向かって増加する。代替的または累積的に、少なくとも１つの平滑層の空隙率が、半径方向外側に向かって増加してもよい。穴は、内側の半径方向のゾーンにも設けられていてよく、これらの穴は、特に外側の半径方向のゾーンにおける穴よりも小さい穴サイズおよび／または穴密度を有している。好ましくは、穴の穴直径は、（半径方向）外側に向かって増加する。さらに好ましくは、隣接する穴間の間隔は、（半径方向）外側に向かって減少する。好ましくは、穴の穴サイズまたは穴直径は、２ｍｍないし２０ｍｍ（ミリメートル）の範囲、特に５ｍｍないし１５ｍｍの範囲内にある。好ましくは、少なくとも１つの平滑層は、ハニカム体の第１の端面および／またはハニカム体の第２の端面の領域で（のみ）、完全に内側の半径方向のゾーンと、外側の半径方向のゾーンとにわたって延在している。さらに好ましくは、少なくとも１つの平滑層は、穴間に配置される少なくとも１つの軸方向の領域で（のみ）、完全に内側の半径方向のゾーンと、外側の半径方向のゾーンとにわたって延在している。
【００２１】
提案する有利な一構成によれば、少なくとも１つの平滑層の少なくとも第１のエッジまたは第２のエッジは、最大値を内側の半径方向のゾーンの領域に有するとともに、最小値を外側の半径方向のゾーンの領域に有する（波形）プロファイルを有している。平滑層は、好ましくは、第１のエッジがハニカム体の第１の端面に向かっており、第２のエッジがハニカム体の第２の端面に向かっているように配置されている。第１のエッジおよび／または第２のエッジのプロファイルは、正弦波、ジグザグ形またはこれに類する形態を形成してもよい。第１のエッジおよび／または第２のエッジの（波形）プロファイルは、特に、プロファイルの最大値および最小値がハニカム体の軸方向の一方向または他方向に延在するように形成されている。これにより、平滑層は、プロファイルが付与された第１のエッジおよび／または第２のエッジの領域でも平滑に形成されている。好ましくは、第１のエッジまたは第２のエッジのみが、（波形）プロファイルを有している。
【００２２】
提案する有利な一構成によれば、通路は、ハニカム体の第１の（流入）端面からハニカム体の第２の（流出）端面へと延在し、通路は、ハニカム体の中心軸線に対して斜めに延びている。好ましくは、少なくとも部分的に構造化された層の構造または少なくとも部分的に構造化された層の凸部および凹部の、ハニカム体内での配置は、これらが中心軸線に対して斜めに延びるように実施される。これにより特に、中心軸線に対して平行ではなく、斜めに延びる通路が形成される。特に好ましくは、構造は、（半径方向で見て）隣接する領域または隣接する層内に設けられた凸部および凹部が、それぞれ異なって傾けられているかまたは互いに異なる配向を有しているように特徴付けられている。殊に特に好ましいのは、これらの方向付けまたは配向が半径方向で見て常に交互となることである。このことは、特に、凸部および凹部が少なくとも部分的に、かつ好ましくは、ハニカム体のいずれの箇所でも、線形に重なり合わず、互いに交差し、ひいては互いに略点形の載置点のみを形成するに至る。これにより、部分排ガス流が絶えず偏向され、隣接する凸部または凹部内に流入、特にジグザグの形態で流入し得る構造を得ることができる。好ましくは、凸部または凹部と中心軸線と間の角度は、最大２０°（角度）である。特にこの角度は、１°ないし１０°の範囲、殊に特に好ましくは、２°ないし６°の範囲内にあるようにしてもよい。ハニカム体の中心軸線に対して斜めに延びる通路は、特に、少なくとも１つの平滑層が内側の半径方向のゾーンにのみ設けられている場合に、有利である。この場合、交差する凸部および凹部は、有利な形式で、少なくとも部分的に構造化された単数または複数の層同士が、外側の半径方向のゾーンにおいて嵌り合うことを防止することができる。
【００２３】
提案する有利な一構成によれば、ハニカム体は、円錐形に形成されている。好ましくは、少なくともハニカム体のケーシングまたはハニカム構造は、円錐の形態で形成されている。その際、通路は、同じく円錐形に拡張または狭窄することができる。好ましくは、ケーシング壁とハニカム体の中心軸線との間の角度は、０．５°ないし５°（角度）の範囲、特に１°ないし２°の範囲内にある。円錐形のハニカム体またはハニカム体の円錐形のケーシングは、特に、平滑層長さが、最小値を外側の半径方向のゾーンの領域に有している場合に、かつ／または少なくとも１つの平滑層の第１のエッジまたは第２のエッジ（のみ）が、最小値を外側の半径方向のゾーンの領域に有する（波形）プロファイルを有している場合に、有利である。この場合、ハニカム構造内で上述の最小値の（軸方向の）領域において場合によっては発生する予圧減少には、ハニカム体またはケーシングの円錐状の形状が有利な形式で対抗するように作用することができる。
【００２４】
好ましくは、少なくとも１つの平滑層は、特にハニカム体の軸方向に対して平行に方向付けられた平滑層の中心線に対して対称に形成されている。好ましくは、少なくとも１つの平滑層は、少なくとも部分的に、ケーシングの特に実質的に互いに反対側に位置する２つの領域へと延在している。さらに好ましくは、少なくとも１つの平滑層の、互いに反対側に位置する２つのエッジは（部分的に）、かつ／または少なくとも部分的に構造化された少なくとも１つの層の、互いに反対側に位置する２つのエッジは、ケーシング内面と接触する。
【００２５】
ハニカム構造は、少なくとも部分的に構造化された少なくとも１つの（金属の）層と、少なくとも１つの（金属の）平滑層とを有し、これらの層は、巻回され、曲成され（gewunden）かつ／または積層されていることができる。好ましくは、少なくとも部分的に構造化された少なくとも１つの（金属の）層と、少なくとも１つの（金属の）平滑層とを有してｓ字形に曲成されている積層体を有するハニカム構造が製造されている。複数の積層体が使用される場合、積層体は、ｕ字形かつ／またはｖ字形に曲げられる配置として相並んで配置され、かつ互いに曲成されて、ケーシング内に収められていることができる。両構成は、一般的に、積層体および／または層のすべての端部が外側に向かって方向付けられている（つまり、ケーシングに当接している）一方、曲げ部（ｓ、ｖ、ｕ）が内部にポジショニングされている点で、共通している。積層体内には、それぞれハニカム体の通路を画定する少なくとも部分的に構造化された層と平滑層とが、好ましくは交互に存在する。通路の壁は、平滑（通路の延び方向で平坦かつ／または組み込み部材なし）であるかつ／または突出部、ベーン、穴および／または排ガス用の偏向面を有していることができる。そうして、ディスク形のハニカム体を通過する排ガス流動が、（例えば流動速度、部分流動方向、温度および／またはこれに類するパラメータに関して）均されるかつ／または混ぜ合わされることができる。
【００２６】
別の一態様によれば、排ガス後処理用のハニカム体を製造する方法であって、ハニカム体は、少なくともケーシングと、多数の特に貫流可能な通路を有するハニカム構造とを有し、ハニカム構造の横断面は、（異なる）複数の半径方向のゾーンを有する、方法において、
ａ）少なくとも部分的に構造化された少なくとも１つの層を用意し、
ｂ）少なくとも１つの平滑層を用意し、
ｃ）ハニカム構造を形成するようにこれらの層を配置し、かつ曲成し、
ｄ）ハニカム構造をケーシング内に嵌め込み、
ｅ）ハニカム構造をケーシングに結合する、
ステップを少なくとも備え、ハニカム構造の少なくとも１つの軸方向の区間において、内側の半径方向のゾーンにおける第１のセル密度が、外側の半径方向のゾーンにおける第２のセル密度と比較して高くなるように、少なくとも１つの平滑層を構成し、かつポジショニングする、排ガス後処理用のハニカム体を製造する方法を提案する。
【００２７】
好ましくは、当該方法を、ここで紹介するハニカム体を製造するために使用する。方法ステップの示した順序は、当該方法の正規の進行時に生じる。個々のまたはすべての方法ステップは、同時に、相前後してかつ／または少なくとも部分的に並行して実施されてもよい。
【００２８】
好ましくは、特に平滑層をステップｃ）において、少なくとも部分的に構造化された少なくとも１つの層に関して（規定通りに）配置するまたは方向付けると、この平滑層によって、内側の半径方向のゾーンに、外側の半径方向のゾーンにおける第２のセル密度よりも高い第１のセル密度が提供されるように、少なくとも１つの平滑層をステップｂ）において、成形された状態で用意するか、または成形かつ／または加工する。好ましくは、ステップｅ）における結合は、熱を用いた接合法、特に溶接法または（硬）ろう付け法により実施される。
【００２９】
ハニカム体との関連で述べた詳細、特徴および有利な構成は、ここで紹介する方法でも相応に成立することがあり、逆もまたしかりである。その点では、そこで述べた説明が、特徴をより詳しく特定するために全面的に援用される。
【００３０】
別の一態様によれば、特にここで紹介する排ガス後処理用のハニカム体を、好ましくは自動車の内燃機関の排ガスの後処理のために使用することを提案する。ハニカム体および／または方法との関連で前述した詳細、特徴および有利な構成は、ここで紹介する使用でも相応に成立することがあり、逆もまたしかりである。その点では、そこで述べた説明が、特徴をより詳しく特定するために全面的に援用される。
【００３１】
別の一態様によれば、特に自動車であって、排ガス装置を有する内燃機関を備え、排ガス装置は、ここで説明するハニカム体を有して構成された少なくとも１つの触媒担体または粒子状物質分離装置を有している、自動車を提案する。その際、触媒担体および／または粒子状物質分離装置は、場合によってはハニカム体の軸方向の部分区間で異なって構成されていてもよい触媒活性を有するコーティングを有していてもよい。
【００３２】
本発明および技術的環境について、以下に図面を参照しながら詳しく説明する。付言すると、本発明は、図示の実施例により限定されるものではない。特に、図面に示した事項の部分態様を抜き出し、他の図面および／または本明細書に記載の別の構成部分および／または知見と組み合わせることも、特に断りのない限り可能である。
【図面の簡単な説明】
【００３３】
【図１】セル密度の異なる複数の半径方向のゾーンを有するハニカム体の概略正面図である。
【図２】積層体の概略正面図である。
【図３】図２に示した積層体の要部概略図である。
【図４】平滑層の概略平面図である。
【図５】別の平滑層の概略平面図である。
【図６】別の平滑層の概略平面図である。
【図７】別の平滑層の概略平面図である。
【図８】円錐状のハニカム体の概略断面図である。
【発明を実施するための形態】
【００３４】
図１は、セル密度の異なる複数の半径方向のゾーン８，９を備えるハニカム体１の正面図を概略的に示している。ハニカム体１は、ケーシング２と、多数の通路４を有するハニカム構造３とを備えている。ハニカム構造３の横断面７は、それぞれ異なるセル密度を有する複数の半径方向のゾーンを有し、内側の半径方向のゾーン８における第１のセル密度１１は、外側の半径方向のゾーン９における第２のセル密度１２と比較して高くなっている。
【００３５】
図２は、積層体２５の正面図を概略的に示しており、積層体２５は、少なくとも部分的に構造化された３つの金属の層５と、４つの金属の平滑層６とを有している。積層体２５は、例えばｓ字形に、ハニカム体（ここでは図示せず）用のハニカム構造（ここでは図示せず）へと巻回または曲成されることができる。図２には、ハニカム構造（ここでは図示せず）の少なくとも１つの軸方向の区間（ここでは図示せず）において、内側の半径方向のゾーン８における第１のセル密度１１が、外側の半径方向のゾーン９における第２のセル密度１２と比較して高くなるように、平滑層６が構成され、かつポジショニングされていることが示されている。このために、平滑層６は、例示的に内側の半径方向のゾーン８にのみ設けられている。図２に示した平滑層の構成および配置により、内側の半径方向のゾーン８において、外側の半径方向のゾーン９における第２のセル密度１２の２倍の大きさの第１のセル密度１１が実現される。半径方向のゾーン８，９は、積層体２５をハニカム構造へと巻回または曲成することで初めて生じるため、図２では、積層体２５の領域の、半径方向のゾーン８，９に対する将来的な対応関係を略示したにすぎない。
【００３６】
図３には、図２に示した積層体２５の要図を示してある。図３に示した要図は、少なくとも部分的に構造化された層６同士の配置に関する。図３に示した図示によれば、通路４は、ハニカム体（ここでは図示せず）の第１の端面２２からハニカム体の第２の端面２３へと延在し、通路４は、ハニカム体の中心軸線２４に対して斜めに延びている。中心軸線２４は、図３には方向を規定するためだけに記入してある。斜めに延びる通路４を形成すべく、少なくとも部分的に構造化された複数の層６の凸部２６および凹部２７が、互いに対してかつ中心軸線２４に対して斜めに延びるように配置されている。説明のために図３には、凸部２６および凹部２７間の角度αを記入してある。交差する凸部２６および凹部２７は、ここでは、図２および図３に示した例によれば、少なくとも部分的に構造化された層６間に平滑層が設けられていない外側の半径方向のゾーン９においても、少なくとも部分的に構造化された層６同士が嵌まり合わないという利点を提供する。
【００３７】
図４は、ハニカム構造（ここでは図示せず）の１つの軸方向の区間１０において、内側の半径方向のゾーン８における第１のセル密度（ここでは図示せず）が、外側の半径方向のゾーン９における第２のセル密度（ここでは図示せず）と比較して高くなるように構成され、かつポジショニング可能である平滑層６の平面図を示している。このために例示的に、平滑層６の平滑層長さ１３は、外側の半径方向のゾーン９において、内側の半径方向のゾーン８における長さよりも短い。加えて、図４には、平滑層長さ１３が、半径方向外側に向かって連続的に、ここではそれどころかリニアに減少することが示されている。平滑層６は、ここでは、菱形の形態で形成されている。平滑層６が、図４に示した図示によれば、内側の半径方向のゾーン８にも外側の半径方向のゾーン９にも設けられていることは、少なくとも部分的に構造化された層同士が嵌り合うことを両ゾーンにおいて防止できるという利点を提供する。
【００３８】
図５は、ハニカム構造（ここでは図示せず）の１つの軸方向の区間１０において、内側の半径方向のゾーン８における第１のセル密度（ここでは図示せず）が、外側の半径方向のゾーン９における第２のセル密度（ここでは図示せず）と比較して高くなるように構成され、かつポジショニング可能である別の平滑層６の平面図を示している。このために平滑層６は、外側の半径方向のゾーン９に例示的に切欠き１４を有し、切欠き１４の切欠き長さ１５は、半径方向外側に向かって連続的に増加している。平滑層６は、ここでは、双三角形の形態で形成されている。図５に示した図示によれば、平滑層６が、ハニカム体（ここでは図示せず）の第１の端面２２の領域と、ハニカム体の第２の端面２３の領域とで、完全に内側の半径方向のゾーン８と、外側の半径方向のゾーン９とにわたって延在していることは、第１の端面２２および第２の端面２３に、予圧と、ハニカム構造（ここでは図示せず）の良好なろう接性とを維持することができるという利点を提供する。
【００３９】
図６は、ハニカム構造（ここでは図示せず）の３つの軸方向の区間１０において、内側の半径方向のゾーン８における第１のセル密度（ここでは図示せず）が、外側の半径方向のゾーン９における第２のセル密度（ここでは図示せず）と比較して高くなるように構成され、かつポジショニング可能である別の平滑層６の平面図を示している。このために平滑層６は、外側の半径方向のゾーン９に多数の穴１６を有し、穴１６の穴サイズ２８および穴密度２９は、半径方向外側に向かって増加している。図６に示した図示によれば、平滑層６が、ハニカム体（ここでは図示せず）の複数の軸方向の領域で、完全に内側の半径方向のゾーン８と、外側の半径方向のゾーン９とにわたって延在していることは、予圧と、良好なろう接性とを、ハニカム構造（ここでは図示せず）の（略）全体で維持することができるという利点を提供する。
【００４０】
図７は、ハニカム構造（ここでは図示せず）の１つの軸方向の区間１０において、内側の半径方向のゾーン８における第１のセル密度（ここでは図示せず）が、外側の半径方向のゾーン９における第２のセル密度（ここでは図示せず）と比較して高くなるように構成され、かつポジショニング可能である別の平滑層６の平面図を示している。このために、平滑層６の第１のエッジ１７は、最大値２０を内側の半径方向のゾーン８の領域に有するとともに、最小値２１を外側の半径方向のゾーン９の領域に有する（波形）プロファイル１９を有している。平滑層６の第２のエッジ２８は、直線状に構成されているので、平滑層は、ハニカム体の第２の端面２３の領域で、完全に内側の半径方向のゾーン８と外側の半径方向のゾーン９とにわたって延在している。このことは、第２の端面２３に、予圧と、ハニカム構造（ここでは図示せず）の良好なろう接性とを維持することができるという利点を提供する。加えて、図７に示した平滑層６の形態は、平滑層６が（ほぼ）切り屑なしに例えば帯材から製造可能であるという利点を提供する。
【００４１】
図８は、円錐状のハニカム体１の断面図を概略的に示している。ハニカム体１は、中心軸線２４を備えている。図８に示した図示によれば、ハニカム体１のケーシング２と、ハニカム体１の、ケーシング２内に配置され、かつ保持されたハニカム構造３とが、ハニカム体１の第１の端面２２からハニカム体１の第２の端面２３に向かって円錐状に拡張することが看取可能である。このような円錐形のハニカム体１は、例えば、少なくとも１つの平滑層（ここでは図示せず）が図７に示した図示に則して形成されていると、有利である。こうすると、少なくとも１つの平滑層の曲成中に生じる軸方向で可変のハニカム構造３の予圧を、ハニカム体１のケーシング２の軽微なテーパによって（略）補償することができる。
【００４２】
ここでは、従来技術に関して述べた問題を少なくとも部分的に解決する排ガス後処理用のハニカム体と、排ガス後処理用のハニカム体を製造する方法とを提供する。特にこのハニカム体およびこの方法は、ハニカム体のできる限り一様なまたはより一様な貫流を可能にする。加えて、このハニカム体は、簡単かつ低コストに製造可能である。
【図１】
2019527620.tif 000003
【図２】
2019527620.tif 000004
【図３】
2019527620.tif 000005
【図４】
2019527620.tif 000006
【図５】
2019527620.tif 000007
【図６】
2019527620.tif 000008
【図７】
2019527620.tif 000009
【図８】
2019527620.tif 000010
【国際調査報告】
2019527620.tif 000011
2019527620.tif 000012
2019527620.tif 000013
2019527620.tif 000014
2019527620.tif 000015
2019527620.tif 000016